(57)【要約】  【課題】本発明は、陰イオン対をもったロッド状のポリアミノアルキルシロキサン複合体という、自然界には全く存在し得ない新たな物質を提供することを目的とする。  【解決手段】アンモニウム陽イオンとなるアミンを有する有機アルコキシシラン原料と塩素陰イオンとで対イオンを形成して、その組織化を利用しロッド状ミセルを構築したものである。  【選択図】図４
2008248257.tif 000002
【特許請求の範囲】
【請求項１】
陰イオン交換性を有するポリアミノアルキルシロキサン複合体であって、陰イオン対をもったロッド状であることを特徴とするポリアミノアルキルシロキサン複合体。
【請求項２】
請求項1に記載のポリアミノアルキルシロキサン複合体において、その繰り返し単位が、一般式；Ｚ・Ｒ2ＮＨ（ＣＨ2）nＳｉＯ1.5（式中、ＮＨＲ2は、アンモニウム塩官能基を示し、Ｒは水素原子あるいは炭素数１または２のアルキル基を表し、ｎは、１≦ｎ≦６の数値範囲を示す。Ｚは、塩素イオン、硝酸イオンなどの陰イオンを表す）で表される組成を有し、陰イオンＺと繰り返し単位Ｒ2ＮＨ（ＣＨ2）nＳｉＯ1.5で構成されるポリシロキサンがイオン対をもったロッド状であることを特徴とするポリアミノアルキルシロキサン複合体。
【請求項３】
請求項1に記載のポリアミノアルキルシロキサン複合体において、繰り返し単位が、一般式；〔Ｚ・Ｒ2ＮＨ（ＣＨ2）nＳｉＯ1.5〕p〔ＣＨ3（ＣＨ2）jＳｉＯ1.5〕1-p（式中、ＮＨＲ2は、アンモニウム塩官能基を示し、Ｒは水素原子あるいは炭素数１または２のアルキル基を示し、ｎは、１≦ｎ≦６、ｊは、０≦ｊ≦５、ｐは、０＜ｐ＜１の数値範囲を示す。Ｚは、塩素イオン、硝酸イオンなど陰イオンを表す。）で表される組成を有し、陰イオンＺと繰り返し単位〔Ｒ2ＮＨ（ＣＨ2）nＳｉＯ1.5〕p〔ＣＨ3（ＣＨ2）jＳｉＯ1.5〕1-pで構成されるポリシロキサンがイオン対をもったロッド状であることを特徴とするポリアミノアルキルシロキサン複合体。
【請求項４】
請求項1に記載のポリアミノアルキルシロキサン複合体において、繰り返し単位が、一般式；〔Ｚ・Ｒ2ＮＨ（ＣＨ2）nＳｉＯ1.5〕p〔ＣjＨ2j+1ＯＳｉＯ1.5〕1-p（式中、ＮＨＲ2は、アンモニウム塩官能基を示し、Ｒは水素原子あるいは炭素数１または２のアルキル基を示し、ｎは、１≦ｎ≦６、ｊは、０≦ｊ≦４、ｐは、０＜ｐ＜１の数値範囲を示す。塩素イオン、硝酸イオンなど陰イオンを表す。）で表される組成を有し、陰イオンＺと繰り返し単位〔Ｒ2ＮＨ（ＣＨ2）nＳｉＯ1.5〕p〔ＣjＨ2j+1ＯＳｉＯ1.5〕1-pで構成されるポリシロキサンがイオン対をもったロッド状であることを特徴とするポリアミノアルキルシロキサン複合体。
【発明の詳細な説明】
【技術分野】
【０００１】
本発明は、陰イオン交換能を持つポリアミノアルキルシロキサン複合体に関する。
【背景技術】
【０００２】
近年、無機と有機成分からなる複合体が注目され、高純度なアルコキシシランを出発原料として合成され、実用化を目指して研究が進められている（非特許文献１参照）。しかしながら、形成する化合物の次元を制御することは困難である。シロキサン結合を骨格とした高分子を合成し、積層構造のような高次構造を実現するためには、界面活性剤をテンプレートとした合成法に頼ってきた（非特許文献２、３参照）。また、高次構造を持つ化合物についても、イオン交換能を有する官能基を含むものは、これまでに合成されていなかった。骨格を作製後に表面修飾して官能基を形成する間接合成の例はあり、イオン交換性の官能基を有する材料を合成できる可能性はあるが、これでは、合成行程が複雑となり、均一に官能基を含む材料とならない。
【０００３】
【非特許文献１】作花済夫、「ゾル-ゲル法の応用 -光、電子、化学、生体機能材料の低温合成-」、１９９７年１０月２３日、株式会社 アグネ承風社
【非特許文献２】Peter T. Tanev and Thomas J. Pinnavaia、“A neutral templating route to mesoporous molecular sieves”、Science、Voｌ．267、ｐ．865-867、１９９５年２月１０日
【非特許文献３】Shinji Inagaki, Shiyou Guan, Tetsu Ohsuna and Osamu Terasaki,、“An ordered mesoporous organosilica hybrid material with a crystal-like wall strycture”、Nature、Voｌ．416、ｐ．304-307、２００２年３月２１日
【０００４】
このように、イオン交換性を示す層状の高次構造を示すポリシロキサン複合体は、従来存在していなかった。その結果、新規な機能性材料を合成する手法であるイオン交換法によって、イオン性を持つ機能性有機物を導入し、機能性複合体とするといったような、ソフト化学的な手法によって新規材料を合成し、提供する試みもなされていなかった。
【０００５】
自然界では、イオン性の層状化合物は、粘土鉱物や層状複水酸化物などの構成成分として存在し、これに機能性の有機分子を包接せしめることによって層状の有機無機複合体を合成する試みがなされている。しかしながら、天然のレイヤーは、その組成や、構造、種類などに自ずと限界があり、これを超えて任意に材料調製、材料設計することは困難であり、また、合成法による粘土鉱物や層状複水酸化物についても、組成や構造を自由に制御することには制限があり、この方法によっても、設計しうる材料の自由度は大きくはなく、自ずと限界があった。ロッド状高分子も層状に積層し高次の層構造を形成する。これは、通常の線状高分子と異なり剛直性・異方性を有している。そのため規則的な高次構造をとりやすく、しかも溶媒に対する親和性は粘土鉱物等より優れている。合成はシンプルな重合によって行われるため、組成や構造の制御も比較的容易であり、材料として利用する際の自由度は大きいものとなる。しかしながら、これまでのロッド状高分子の報告では、有機成分から構成されたもののみで、無機成分を含むものは得られていない。
【０００６】
また、イオン性のナノシートも注目されている。特に、逆の電荷をもつイオンを交互に堆積し、静電気的手法によってナノ積層体を作製することが近年注目されている。この方法は、電荷によってレイヤーとレイヤーが結合するため、一層ごとの積層が可能であることより、材料設計等は比較的制御容易な方法であるといえる。尚、このような一層ごとの積層は単なる中性のナノシートでは実現することはできない。一方、粘土鉱物や層状複水酸化物は、イオン性の層を持つ事は事実であるが、ナノシート化することは困難であり、また、その他チタンを含む層状化合物についても、出発物である酸化物結晶から数段階の操作を経てナノシートが得られているが、組成や構造を自由に制御することは困難であった。
【０００７】
シロキサン結合骨格からなる層状物質は、他にも汎用ポリマーの機械的強度を向上させるためのフィラーとして注目されており、例えば粘土鉱物など２次元レイヤーを含む化合物が用いられているが、レイヤーの剥離が完全に行なわれない点やマトリックスとの親和性が充分でない点で問題があり、分散性などに多くの解決すべき課題が残っているものであった。親和性を改善するため、有機物を包接した粘土鉱物も用いられており、これによると剥離性は改善されるものの、単一レイヤーまでの剥離は、ほとんど達成されておらず困難であり、機械的強度、ガスバリアー性などで期待通りの性質を有するものを得るまでには至っていない。
【０００８】
陰イオン性有機物とのイオン交換によって、ソフト化学的に層状複合体の新材料合成を行うことが出来るならば、分散操作や分散性が飛躍的に向上すると期待できるが、従来、このように材料設計された無機／有機ポリマー複合体は開発されていなかった。
【発明の開示】
【発明が解決しようとする課題】
【０００９】
本発明は、このような実情に鑑み、陰イオン対をもったロッド状のポリアミノアルキルシロキサン複合体という、自然界には全く存在し得ない新たな物質を提供することを目的とする。
【課題を解決するための手段】
【００１０】
本発明者らは、具体的には、アンモニウム陽イオンとなるアミンを有する有機アルコキシシラン原料と塩素陰イオンとで対イオンを形成して、その組織化を利用しロッド状ミセルを構築したものである。
【００１１】
発明１のアミノアルキルシロキサン複合体は、陰イオン対をもったロッド状であることを特徴とする。
【００１２】
発明2は、発明1のポリアミノアルキルシロキサン複合体において、その繰り返し単位が、一般式；Ｚ・Ｒ2ＮＨ（ＣＨ2）nＳｉＯ1.5（式中、ＮＨＲ2は、アンモニウム塩官能基を示し、Ｒは水素原子あるいは炭素数１または２のアルキル基を表し、ｎは、１≦ｎ≦６の数値範囲を示す。Ｚは、塩素イオン、硝酸イオンなどの陰イオンを表す）で表される組成を有し、陰イオンＺと繰り返し単位Ｒ2ＮＨ（ＣＨ2）nＳｉＯ1.5で構成されるポリシロキサンがイオン対をもったロッド状であることを特徴とする。
【００１３】
発明3は、発明1のポリアミノアルキルシロキサン複合体において、繰り返し単位が、一般式；〔Ｚ・Ｒ2ＮＨ（ＣＨ2）nＳｉＯ1.5〕p〔ＣＨ3（ＣＨ2）jＳｉＯ1.5〕1-p（式中、ＮＨＲ2は、アンモニウム塩官能基を示し、Ｒは水素原子あるいは炭素数１または２のアルキル基を示し、ｎは、１≦ｎ≦６、ｊは、０≦ｊ≦５、ｐは、０＜ｐ＜１の数値範囲を示す。Ｚは、塩素イオン、硝酸イオンなど陰イオンを表す。）で表される組成を有し、陰イオンＺと繰り返し単位〔Ｒ2ＮＨ（ＣＨ2）nＳｉＯ1.5〕p〔ＣＨ3（ＣＨ2）jＳｉＯ1.5〕1-pで構成されるポリシロキサンがイオン対をもったロッド状であることを特徴とする。
【００１４】
発明4は、発明1のポリアミノアルキルシロキサン複合体において、繰り返し単位が、一般式；〔Ｚ・Ｒ2ＮＨ（ＣＨ2）nＳｉＯ1.5〕p〔ＣjＨ2j+1ＯＳｉＯ1.5〕1-p（式中、ＮＨＲ2は、アンモニウム塩官能基を示し、Ｒは水素原子あるいは炭素数１または２のアルキル基を示し、ｎは、１≦ｎ≦６、ｊは、０≦ｊ≦４、ｐは、０＜ｐ＜１の数値範囲を示す。塩素イオン、硝酸イオンなど陰イオンを表す。）で表される組成を有し、陰イオンＺと繰り返し単位〔Ｒ2ＮＨ（ＣＨ2）nＳｉＯ1.5〕p〔ＣjＨ2j+1ＯＳｉＯ1.5〕1-pで構成されるポリシロキサンがイオン対をもったロッド状であることを特徴とする。
【発明の効果】
【００１５】
本発明は、従来知られていなかった陰イオン交換性のポリシロキサン複合体の合成に成功したものであり、それ自体産業上利用しうるもので、その意義は大きい。加えて、陰イオン交換性を始めとし、異方性、水溶性等の特異な性質を有し、あるいは発現することから、今後各種分野に大いに利用されることが期待される。例えば、有機酸イオンと結びつくと不溶性となることを利用して、例えば、水中に有機酸が存在すると結びついて凝集沈殿を生じ、選択的分離剤としての利用等が考えられる。さらに、このような陰イオン交換剤としての用途のほかにも、陰イオン性機能性有機分子をイオン交換プロセスといった極めて簡単な操作によるいわゆるソフトケミカル的な反応によって合成し、提供することができるため、新規な機能を有してなる新規物質開発・促進につながるものと期待される。また、ロッド状高分子のような異方性を有するものは、チクソトロピー性が現れる。この性質はセメント、インク、化粧品等に利用できるのではないかと考えられる。
【００１６】
さらに、本発明は、任意の電荷を持った単一レイヤーを提供できることを示しており、近年、各種ナノシートデバイスが注目されていることからも、注目すべき優れた特長の一つである。これによって中性のナノシートでは限られていた応用範囲が、一層ごとのナノレベル累積によるナノデバイスの構築といった新しい応用分野にまで発展し、及ぶことが考えられ、そのもたらす作用効果は技術的に極めて大きな意義を有するものである。
【発明を実施するための最良の形態】
【００１７】
（化１）は、前記一般式；Ｚ・Ｒ2ＮＨ（ＣＨ2）nＳｉＯ1.5 中のＲが水素、ｎ=３、Ｚが塩素イオンの場合について例示したものである。mは、重合度を表す。
【００１８】
【化１】
2008248257.tif 000003
【００１９】
（化２）は、前記一般式；〔Ｚ・Ｒ2ＮＨ（ＣＨ2）nＳｉＯ1.5 〕p〔ＣＨ3（ＣＨ2）jＳｉＯ1.5〕1-p中のＲが水素、ｎ=３、ｊ=３、Ｚが塩素イオンの場合について例示し、ｍは重合度、ｘは、重合度ｍに存在割合ｐを乗じた値、ｙは、重合度ｍに存在割合(１−ｐ)を乗じた値を指す。
【００２０】
【化２】
2008248257.tif 000004
【００２１】
（化３）は、前記一般式；〔Ｚ・Ｒ2ＮＨ（ＣＨ2）nＳｉＯ1.5 〕p〔ＣjＨ2j+1ＯＳｉＯ1.5〕1-p中のＲが水素、ｎ=３、ｊ=０、Ｚが塩素イオンの場合について例示したもので、ｍは重合度、ｘは、重合度ｍに存在割合ｐを乗じた値、ｙは、重合度ｍに存在割合(１−ｐ)を乗じた値を指す。
【００２２】
【化３】
2008248257.tif 000005
【００２３】
本願発明のロッド状ポリマーが基板に対して平行に規則正しく配列した層状化合物を陰イオン交換剤として利用することは勿論、そのイオン交換性を生かすことによって、陰イオンを有する機能性有機物を含む溶液と層状化合物とを接触することによって該層状化合物に、簡単に機能性分子を導入することができ、これまでに存在しなかった新規な機能性層状化合物を提供することも可能となるものであり、その利用可能性は、新規化合物を提供する意味でも極めて優れ実用性に富んでおり、高いといえる。
【００２４】
また、親油性を付与することにより、有機物に対して親和性のある物質となる。例えば、プラスチックなど汎用性ポリマーに対して親和性を示し、汎用ポリマー中で単分子（ロッドが１つ１つ分かれた状態）にまで分散してフィラーとなることにより、物理的強度を向上させたイオン交換性材料を提供することも可能となる。さらに、この層状化合物を用い、利用することによって、陽イオン性のナノシートを開発し、これを累積して合成を行なうようなナノデバイス原料となるイオン性ナノシートを提供することも可能である。すなわち、先に紹介し、述べたように、電荷を持つナノシートは、一層ずつの積層ができ、特に望ましいのである。
【００２５】
以下、実施例に基づいて具体的に説明する。但しこれら実施例は、本発明を容易に理解するための一助として示したものであり、決して本発明を限定する趣旨ではない。
【００２６】
さらに、重合反応速度などの点で適当であるものとの条件等から、具体的には、アミノアルキルトリアルコキシシランを利用するのが最適であることを見出すに至った。
【００２７】
また、対イオンとなる試薬としては、アミンをイオン化し、高次構造を形成する際の重合触媒としても機能しうるものとの条件から、塩酸および硝酸を重合触媒として使用することが好ましいことを見いだした。
【００２８】
以上から、本発明者らにおいては酸を触媒とし、アミンを含むアルコキシシランで、イオン交換性を有してなるポリシロキサンを開発できるのではとの考えに基づき、鋭意検討した結果、陰イオン交換性ポリアミノアルキルシロキサン複合体を実現することに成功したものである。
【実施例１】
【００２９】
３−アミノプロピルトリメトキシシラン２．１５１ｇに濃度１Ｎの塩酸溶液１５ｍｌと水１５ｍｌを加えて反応液を調製した。この反応液を室温で２時間撹拌して加水分解反応を起こさせた後、開放系で６０〜７０℃の温度で、重合を促進しつつ水分を蒸発させ、層状ポリアミノアルキルシロキサン・塩酸塩を得た。
精製は、有機溶媒を用い溶解度の変化を利用して行った。すなわち、層状ポリアミノアルキルシロキサン・塩酸塩１．５ｇを２０ｍｌの蒸留水に溶かし、この水溶液を２０００ｍｌ以上のアセトンに加えることにより、沈降してくる生成物をろ別して収集し、減圧下で乾燥し、白色粉末を得た。これを元素分析（ＣＨＮ分析など）した結果、そのＣ／Ｎ比はモル比で約２．８であり、理論的に予想される値（３．０）とほぼ一致した。赤外スペクトルは、１１４３ｃｍ-1にシロキサン結合（Ｓｉ−０）の吸収、さらに、アンモニウムイオンを表す、３０４８ｃｍ-1（Ｎ−Ｈ伸縮振動）、１６３３と１４９２ｃｍ-1（Ｎ−Ｈ変角振動）の吸収があり、アンモニウムを含むポリシロキサン（高分子）の生成を示していることが分かった（図２ａ）。また、29ＳｉＮＭＲスペクトルで、Ｓｉ原子の持つシロキサン結合（Ｓｉ−Ｏ−Ｓｉ）数が３を表すシグナルが存在したことより、シロキサンネットワーク構造の形成が確認された。さらに、Ｘ線回折（ＸＲＤ）では、層状ポリアミノアルキルシロキサン・塩酸塩の層間隔が、約１．４ｎｍであることが分かった（図１ａ）。一層のポリシロキサン層よりアンモニウム化したアミノプロピル基が両側に出ており、しかも塩素イオンがこのアンモニウムイオンの間に挟まっていると考えたときの計算値に近く、良くあっていると考えられる。また、Ｘ線の反射角２θ＝２５°付近にブロードなピークが見られた。これは、０．４ｎｍ程度の間隔で面内方向に有機分子が並んでいることを示している。ガラス基板に層状ポリアミノアルキルシロキサン・塩酸塩水溶液を塗布し、乾燥して得られた薄膜は、鋭いピークが得られ、相対的に内面方向の反射である２θが２０−２５°付近のブロードな反射の強度が減少した（図１ｂ）。これは、基板上に配向性の高い薄膜が形成されたことを示している。走査電子顕微鏡観察結果も端面に層状の破断面が見え、層状形状であることを示しており、２次元層状構造を有してなる目的物である層状ポリアミノアルキルシロキサン・塩酸塩が高純度に精製されて、生成したことが確認された。さらにこの本発明の層状複合体を精査すると、層状平面と見えた各層は、実際には複数のロッド状ポリマーが平行且つ密に配列し、２次元層状化合物を形成していることが確認された。その結果、本発明の複合体は、図４、図５に示すようにロッド状ポリマーが形成され、このロッド状ポリマーが前記したように規則的に密に配列して層状に展開し、積層している特有な構成、配列構造をしていることが確認された。
【実施例２】
【００３０】
実施例１で合成した層状ポリアミノアルキルシロキサン・塩酸塩１５０ｍｇを１００ｍｌの蒸留水に溶解させ、それを濃度０．０１ｍｇ／ｍｌのデカン酸ナトリウム水溶液１００ｍｌに添加し、室温で撹拌した。これにより、デカン酸イオンを含む層状ポリアミノアルキルシロキサン複合体が沈降した。これをろ別して収集し、減圧下で乾燥させると白色粉末が得られた。この粉末は、水に不溶であったが、エタノールやメタノールなどのアルコール系溶媒には、溶解した。得られた粉末を元素分析した結果、そのＣ／Ｎ比はモル比で約１４であり、デカン酸イオンがすべて置換した場合に予想される値（１３．０）とほぼ一致した。赤外スペクトルは、１１５２ｃｍ-1のシロキサン結合（Ｓｉ−０）の吸収のほかに、カルボン酸イオンのＣＯＯ-による１５５５ｃｍ-1の吸収、デカン酸のアルキル鎖によるＣ−Ｈの伸縮振動の吸収があり、デカン酸イオンを含むポリシロキサン（高分子）の生成を示している（図２ｂ）。Ｘ線回折（ＸＲＤ）では（図１ｃ）、層状ポリアミノアルキルシロキサン複合体の層間隔が、約３．４ｎｍであることを示していた。デカン酸の長軸方向の長さは、１．４ｎｍ、およびポリシロキサン層の厚さは、１．４ｎｍであることより、デカン酸のアルキル鎖が傾いた２分子層を形成していると考えられ、層状の構造の中にデカン酸が包接されていると推定された。走査電子
顕微鏡観察結果も、実施例１と同様のロッド状ポリマーが２次元層状に積層している特有な構造を有した層状構造化合物であることが確認された。
【００３１】
以上の結果、本発明の重合体生成物である層状ポリアミノアルキルシロキサン複合体（塩酸との複合体）は、陰イオン（塩素イオン）と、陽イオン性のアンモニウムイオンになったポリアミノアルキルシロキサンとが、ロッド状ポリマーを形成し、このロッド状ポリマーが互いに平行且つ密に集合して２次元層状に展開し、且つ互いに反対の電荷をもったイオンが結合して積み重なり、図４及び図５に模式的に示した構造、すなわちロッド状高分子が基板に対して平行に配列し、それが積層して得られた層状構造を有してなる特有な積層構造の化合物を形成していることが明らかとなった。
【実施例３】
【００３２】
３−アミノプロピルトリメトキシシラン１．０７６ｇに濃度１Ｎの硝酸溶液１５ｍｌと水１５ｍｌを加え、その後テトラメトキシシラン０．９１３ｇを加えて反応溶液を調製した。３−アミノプロピルトリメトキシシランとテトラメトキシシランの比は、モル比で１：１となっている。この反応液を室温で２時間撹拌して加水分解反応を起こさせた後、開放系で６０〜７０℃の温度で、重合を促進しつつ水分を蒸発させ、生成物を得た。この生成物を粉状にし、アセトン５０ｍＬを加えて十分撹拌を行った後、濾過を行うことで洗浄した。その後減圧下で乾燥し、白色粉末を得た。
これを元素分析（ＣＨＮ分析など）した結果、そのＣ／Ｎ比はモル比で約１．４であり、理論的に予想される値（１．５）とほぼ一致した。赤外スペクトルは、１１３１および１０７２ｃｍ-1にＳｉ−０の吸収、アンモニウムイオンを表す３０６６ｃｍ-1（Ｎ−Ｈ伸縮振動）の吸収、１６２７と１５０２ｃｍ-1（Ｎ−Ｈ変角振動）の吸収、さらに、ＮＯ3-による吸収（１３８５ｃｍ-1）があり、アンモニウムを含み、硝酸イオンが対イオンとなったポリシロキサン（高分子）の生成を示していることが分かった（図3b）。図3aは、テトラメトキシシランを添加していない３−アミノプロピルトリメトキシシランのみを反応させたもので、比較のために図示した。
さらに、Ｘ線回折（ＸＲＤ）より、層状ポリシロキサンの層間隔が、約１．６ｎｍである層状ポリアミノアルキルシロキサン複合体であることが分かった。
【実施例４】
【００３３】
実施例３で合成した層状ポリシロキサン１１７ｍｇを１００ｍｌの蒸留水に溶解させ、それを濃度０．０１ｍｇ／ｍｌのドデカン酸ナトリウム水溶液１００ｍｌに添加し、室温で撹拌した。これにより、ドデカン酸イオンを含む層状ポリシロキサン複合体が沈降した。これをろ別して収集し、減圧下で乾燥させると白色粉末が得られた。この粉末は、水に不溶であった。得られた粉末を元素分析した結果、そのＣ／Ｎ比はモル比で約17であり、ドデカン酸イオンがすべて置換した場合に予想される値（15）よりは、やや過剰にドデカン酸イオンが取り込まれた。赤外スペクトルは、１０５２ｃｍ-1のＳｉ−０の吸収のほかに、カルボン酸イオンのＣＯＯ-による１５４７ｃｍ-1の吸収、ドデカン酸のアルキル鎖によるＣ−Ｈの伸縮振動の吸収（２８５２、２９２２ｃｍ-1）、１６３３ｃｍ-1にＮ−Ｈ変角振動の吸収、があった。ＮＯ3-による強い吸収（１３８５ｃｍ-1）は消失しており、ドデカン酸イオンを含むポリシロキサン（高分子）の生成を示している（図3ｃ）。Ｘ線回折（ＸＲＤ）より、層状ポリシロキサンとドデカン酸からなる複合体の層間隔は、約4.2ｎｍであることを示していた。ドデカン酸の分子サイズを考慮すると、ポリシロキサンの間にドデカン酸が包接されていると推定された。
【００３４】
次に前記実施例１で合成した層状複合体をイオン交換法によって、新しい有機無機複合体を合成し、提供する場合について補足的に説明をする。
【００３５】
イオン交換のプロセスは、次のようにして行なわれる。まず、実施例１で合成した層状
ポリアミノアルキルシロキサン複合体（塩酸との複合体）を蒸留水に溶かす。この水溶液を、デカン酸ナトリウム水溶液に添加すると、デカン酸イオンを含む層状ポリシロキサン複合体が沈降する。沈殿物をろ別し、減圧下乾燥することによって得られた粉末は、分析の結果、層状ポリアミノアルキルシロキサン・デカン酸複合体であることが分かった。また、Ｘ線回折（ＸＲＤ）の結果からも層状にデカン酸イオンが組み込まれていることを示していた（実施例２）。
【００３６】
以上説明した、イオン交換プロセスについて、以下、現象的に説明する。
すなわち、本発明の合成方法によって得られてなる層状ポリアミノアルキルシロキサン複合体（塩酸との複合体）は、固体状態では、陰イオンの塩素イオンと、陽イオン性のポリアミノアルキルシロキサンが、層状に積み重なった構造となっている。この化合物は、水溶性であり、水中では、ポリアミノアルキルシロキサンが一層一層わかれた（剥離）状態になっている。これに、有機酸の陰イオンを含む水溶液を加えると、この陰イオンの周りに陽イオン性のポリアミノアルキルシロキサンのレイヤーが接近して、次第に層状の構造が形成され、この生成物は、その有機成分のため水溶性を失い、水溶液から分離・析出してくるものと考えられる。すなわち、単レイヤーへの分離と陰イオンを介した積層構造の再建築が起こり、結果として陰イオン交換が生じているものと考えられる。
【００３７】
本発明の合成方法の中、とりわけ、塩酸のような酸性の試薬を重合触媒とする場合についてさらに説明を加えると、塩酸などの酸は、アミノ基を含むトリアルコキシシラン化合物に対し、重合触媒として機能すると同時に、アンモニウムイオンとその対イオン（塩素イオン）からなるイオン錯体を形成し、これによって層状複合体化合物が生成する反応が達成される。これが塩基性触媒である水酸化ナトリウム水溶液を用いた場合、当然にアミンは、アンモニウムイオン化されていないためイオン対が生じないことから、層構造を形成せず、３次元的な非晶質のポリシロキサンが生じるのみである。すなわち、この発明の狙いを達成するためには、塩酸のような酸性の試薬を、原料である３−アミノプロピルトリメトキシシランの等モル量以上使用するのが、極めて重要な事項であると言える。
【００３８】
次に、本発明によって提供する電荷をもつ２次元ナノ層の利点について、さらに説明する。本発明のポリシロキサンは、多くのナノデバイスを形成する際に使用される平面基板上において、配向性よく堆積でき、ガラス基板などの平面基板に対し層を並行にして積層される構造になる。電荷をもっていることによってナノオーダーの積層が可能となる。すなわち、電荷を調製し、反対の電荷をもつレイヤーと交互に１層ずつ累積することによって、これまでの電荷を持たないナノシートを使用する場合に比し、はるかに再現性よく、且つ強固に積層体を形成することができる利点があり、電荷をもつレイヤーの優れた特長である。本発明のポリシロキサンを用いて反対電荷の基板、他のレイヤーをカバーすると、それにより電荷の中和が起こるため、それ以上に積層が進行しない。そのため、中性のナノシートでは制御できなかった１層ずつの積層が可能となる。
【００３９】
すでに述べたように、粘土鉱物や層状複水酸化物などでは材料設計が不可能であり、また、合成された粘土鉱物や層状複水酸化物、層状酸化物などでも、組成や構造を自由に制御することは制限されるため、材料としての設計性は少ない、ナノシート化が困難である、といった欠点がある。これに比べ、アルコキシシランを使用する方法は、設計性が優れているといえるが、これまでは、ミセルを形成するような官能基を導入した特殊な有機シラン原料を用いるか、もしくは、界面活性剤をテンプレートとし反応後に界面活性剤を取り除くといった特殊な合成法に頼っていた。
これに対して、本発明者らが今回開発した合成方法によって、一段階の反応で、陰イオン交換性のポリシロキサン複合体を得ることができたこと、材料設計の観点からいえば、例えば、第５、６番目の発明（請求項５、６）は、他の中性なアルコキシシランと共重合させることによって、アミン基の量を調節するものであり、これによって各種の層電荷密
度を持つ層状レイヤー（請求項２、３）を設計・合成できる意味、意義を有するものである。新材料を提供するということに加えて、当然のことながら、これによって材料設計、材料選択において自由度を高めるものであり、各種技術分野において今後有効に活用されることが期待される。
【産業上の利用可能性】
【００４０】
本発明は、発明の効果の欄でも触れたように、その意義は格別のものがある。すなわち、本発明は、従来知られていなかった陰イオン交換性のポリシロキサン複合体の合成に成功したものであり、それ自体産業上利用しうるもので、その意義は大きい。加えて、陰イオン交換性を始めとし、異方性、水溶性等の特異な性質を有し、あるいは発現することから、今後各種分野に大いに利用されることが期待される。例えば、有機酸イオンと結びつくと不溶性となることを利用して、例えば、水中に有機酸が存在すると結びついて凝集沈殿を生じ、選択的分離剤としての利用等が考えられる。さらに、このような陰イオン交換剤としての用途のほかにも、陰イオン性機能性有機分子をイオン交換プロセスといった極めて簡単な操作によるいわゆるソフトケミカル的な反応によって合成し、提供することができるため、新規な機能を有してなる新規物質開発・促進につながるものと期待される。さらに、任意の電荷を持った単一レイヤーを提供しうることも、近年、各種ナノシートデバイスが注目されていることからも、注目すべき優れた特長の一つであり、これによって中性のナノシートでは限られていた応用範囲が、一層ごとのナノシート累積によるナノデバイスの構築といった新しい応用分野にまで発展し、及ぶことが考えられる。また、ロッド状高分子のような異方性を有するものは、振動を加えると、粒子の位置が変って動きやすくなり、振動が止むと再び動き難くなる。すなわち、チクソトロピー性が現れる。この性質はセメント、インク、化粧品等各種技術分野に大いに利用される可能性がある。
【図面の簡単な説明】
【００４１】
【図１】(ａ)層状ポリアミノアルキルシロキサン塩酸塩（粉末状）のＸ線プロファイル (ｂ)層状ポリアミノアルキルシロキサン塩酸塩（ガラス基板に塗布して形成した配向膜）のＸ線プロファイル (ｃ)層状ポリアミノアルキルシロキサン・デカン酸複合体のＸ線プロファイル
【図２】（ａ）層状ポリアミノアルキルシロキサン塩酸塩の赤外吸収スペクトル（ｂ）層状ポリアミノアルキルシロキサン・デカン酸複合体の赤外吸収スペクトル
【図３】(ａ) ３−アミノプロピルトリメトキシシランのみで、硝酸触媒によって合成した層状ポリシロキサン硝酸塩の赤外吸収スペクトル (ｂ) ３−アミノプロピルトリメトキシシランとテトラメトキシシランの比がモル比で１：１としたときに生成した層状ポリシロキサン硝酸塩の赤外吸収スペクトル (ｃ)３−アミノプロピルトリメトキシシランとテトラメトキシシランの比がモル比で１：１としたときに生成した層状ポリシロキサン硝酸塩を、ドデカン酸でイオン交換することによって合成した複合体の赤外吸収スペクトル
【図４】アミノアルキルシロキサン塩酸塩の積層構造模式図
【図５】ロッド状ポリマーの形成プロセスとロッド状ポリマーが規則的密に配列、積層して２次元層状構造を形成するプロセスとを模式的に示す図
【図１】
2008248257.tif 000006
【図２】
2008248257.tif 000007
【図３】
2008248257.tif 000008
【図４】
2008248257.tif 000009
【図５】
2008248257.tif 000010